(57)【要約】      （修正有）【課題】二酸化炭素の吸着量及び脱離量に優れる酸化セリウム（ＩＶ）の製造方法を提供すること。【解決手段】焼成工程の前に、３価のセリウムイオン、尿素及び水を含む混合液を反応させて、炭酸水酸化セリウム（ＩＩＩ）を得る。さらに３００℃以下の温度で得られた炭酸水酸化セリウム（ＩＩＩ）を焼成して二酸化炭素の吸着量及び脱離量に優れる酸化セリウム（ＩＶ）を得る。【選択図】なし【特許請求の範囲】
【請求項１】
炭酸水酸化セリウム（ＩＩＩ）を焼成する焼成工程を備える、酸化セリウム（ＩＶ）の製造方法。
【請求項２】
前記焼成工程における焼成温度が３００℃以下である、請求項１に記載の酸化セリウム（ＩＶ）の製造方法。
【請求項３】
前記焼成工程の前に、３価のセリウムイオン、尿素及び水を含む混合液を反応させて、前記炭酸水酸化セリウム（ＩＩＩ）を得る反応工程を更に備える、請求項１又は２に記載の酸化セリウム（ＩＶ）の製造方法。
【請求項４】
請求項１〜３のいずれか一項に記載の酸化セリウム（ＩＶ）の製造方法により得られる、酸化セリウム（ＩＶ）。
【請求項５】
二酸化炭素を含有する処理対象ガスから二酸化炭素を除去するために用いられる吸着剤であって、請求項４に記載の酸化セリウム（ＩＶ）を含む、吸着剤。
【請求項６】
二酸化炭素を含有する処理対象ガスを請求項５に記載の吸着剤に接触させて、前記二酸化炭素を前記吸着剤に吸着させる吸着工程を備える、二酸化炭素の除去方法。
【請求項７】
二酸化炭素を含有する処理対象ガスから二酸化炭素を除去するために用いられる二酸化炭素除去装置であって、
請求項５に記載の吸着剤と、前記吸着剤を内部に設置した容器と、を備える、二酸化炭素除去装置。
【発明の詳細な説明】
【技術分野】
【０００１】
本発明は、酸化セリウム（ＩＶ）の製造方法、酸化セリウム（ＩＶ）、吸着剤、二酸化炭素の除去方法及び二酸化炭素除去装置に関する。
【背景技術】
【０００２】
地球温暖化の原因の一つとして、温室効果ガスの排出が挙げられる。温室効果ガスとしては、二酸化炭素（ＣＯ２）、メタン（ＣＨ４）、フロン類（ＣＦＣｓ等）などが挙げられる。温室効果ガスの中でも、二酸化炭素の影響が最も大きく、二酸化炭素（火力発電所、製鉄所等のプラントから排出される二酸化炭素など）の除去が緊急の課題となっている。
【０００３】
前記課題の解決策としては、例えば、化学吸収法、物理吸収法、膜分離法、吸着分離法、深冷分離法等により二酸化炭素を除去する方法が挙げられる。このような方法としては、例えば、固体の二酸化炭素吸着剤を用いて二酸化炭素を分離及び回収する方法（ＣＯ２分離回収法）が挙げられる。
【０００４】
吸着剤を用いた二酸化炭素除去装置では、吸着剤を充填した容器に、二酸化炭素を含有する処理対象ガスを導入し、吸着剤と処理対象ガスとを大気圧下又は加圧下で接触させることで二酸化炭素を吸着剤に吸着させる。その後、例えば、吸着剤を加熱すること、又は、容器内を減圧することで吸着剤から二酸化炭素を脱離させる。二酸化炭素を脱離させた吸着剤は、冷却又は加圧することにより再度二酸化炭素の除去に使用することができる。
【０００５】
このような二酸化炭素除去装置においては、吸着剤としてセリウム化合物（酸化セリウム等）が用いられることがある。例えば、特許文献１には、セリウムの炭酸塩及びセリウムの炭酸水素塩からなる群より選ばれる少なくとも一種のセリウム塩の焼成物を含む、吸着剤が開示されている。
【先行技術文献】
【特許文献】
【０００６】
【特許文献１】国際公開第２０１７／１９９９１７号
【発明の概要】
【発明が解決しようとする課題】
【０００７】
吸着剤を用いた二酸化炭素の除去方法に対しては、二酸化炭素の除去効率を向上させる観点から、吸着剤に対する二酸化炭素の吸着量を向上させることが求められている。例えば特許文献１に記載されているようなセリウム化合物を用いた吸着剤においても、二酸化炭素の吸着量を更に向上させることが望ましい。
【０００８】
また、二酸化炭素を繰り返し分離及び回収する観点から、二酸化炭素が吸着した酸化セリウムを加熱することにより、二酸化炭素を酸化セリウムから脱離させることがあるため、吸着剤には吸着した二酸化炭素の脱離量の向上も求められる。
【０００９】
本発明は、前記事情に鑑みてなされたものであり、二酸化炭素の吸着量及び脱離量に優れる酸化セリウム（ＩＶ）の製造方法を提供することを目的とする。また、本発明は、前記製造方法により得られる酸化セリウム（ＩＶ）、当該酸化セリウム（ＩＶ）を用いた吸着剤、二酸化炭素の除去方法及び二酸化炭素除去装置を提供することを目的とする。
【課題を解決するための手段】
【００１０】
本発明に係る酸化セリウム（ＩＶ）の製造方法は、炭酸水酸化セリウム（ＩＩＩ）を焼成する焼成工程を備える。
【００１１】
本発明に係る酸化セリウム（ＩＶ）の製造方法によれば、二酸化炭素の吸着量及び脱離量に優れる酸化セリウム（ＩＶ）を得ることができる。このような吸着剤は、ＣＯ２吸着量（二酸化炭素の吸着性、二酸化炭素の捕捉能）及びＣＯ２脱離量（二酸化炭素の脱離性、二酸化炭素の脱離能）に優れている。
【００１２】
焼成工程における焼成温度は、３００℃以下であってもよい。この場合、二酸化炭素の吸着量及び脱離量に優れた酸化セリウム（ＩＶ）が得られやすくなる。
【００１３】
酸化セリウム（ＩＶ）の製造方法は、焼成工程の前に、３価のセリウムイオン、尿素及び水を含む混合液を反応させて、炭酸水酸化セリウム（ＩＩＩ）を得る反応工程を更に備えていてよい。この場合、二酸化炭素の吸着量及び脱離量に優れた酸化セリウム（ＩＶ）が得られやすくなる。
【００１４】
本発明に係る酸化セリウム（ＩＶ）は、上述した酸化セリウム（ＩＶ）の製造方法により得られる。この酸化セリウム（ＩＶ）は、吸着剤として好適に用いることができる。
【００１５】
本発明に係る二酸化炭素の除去方法は、二酸化炭素を含有する処理対象ガスを上述した吸着剤に接触させて二酸化炭素を吸着剤に吸着させる吸着工程を備える。本発明に係る二酸化炭素の除去方法によれば、二酸化炭素を効率よく除去することができる。
【００１６】
本発明に係る二酸化炭素除去装置は、上述した吸着剤と、この吸着剤を内部に設置した容器と、を備える。この二酸化炭素除去装置は、二酸化炭素を含有する処理対象ガスから二酸化炭素を除去するために用いられる。本発明に係る二酸化炭素除去装置によれば、二酸化炭素を効率よく除去することができる。
【発明の効果】
【００１７】
本発明によれば、二酸化炭素の吸着量及び脱離量に優れる酸化セリウム（ＩＶ）の製造方法を提供することができる。また、本発明によれば、前記製造方法により得られる酸化セリウム（ＩＶ）、当該酸化セリウム（ＩＶ）を用いた吸着剤、二酸化炭素の除去方法及び二酸化炭素除去装置を提供することができる。
【図面の簡単な説明】
【００１８】
【図１】図１は、本発明の一実施形態に係る二酸化炭素除去装置を示す模式図である。
【図２】図２は、実施例の酸化セリウムのＸ線回折（ＸＲＤ）の測定結果を示す図である。
【図３】図３は、実施例及び比較例の酸化セリウムの吸着率の測定結果を示す図である。
【図４】図４は、実施例及び比較例の酸化セリウムの脱離率の測定結果を示す図である。
【発明を実施するための形態】
【００１９】
本明細書において、「〜」を用いて示された数値範囲は、「〜」の前後に記載される数値をそれぞれ最小値及び最大値として含む範囲を示す。本明細書中に段階的に記載されている数値範囲において、ある段階の数値範囲の上限値又は下限値は、他の段階の数値範囲の上限値又は下限値に置き換えてもよい。また、本明細書中に記載されている数値範囲において、その数値範囲の上限値又は下限値は、実施例に示されている値に置き換えてもよい。
【００２０】
本明細書において、「工程」との語は、独立した工程だけではなく、他の工程と明確に区別できない場合であってもその工程の所期の目的が達成されれば、本用語に含まれる。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。
【００２１】
以下、本発明を実施するための形態について詳細に説明する。ただし、本発明は以下の実施形態に限定されるものではない。
【００２２】
＜酸化セリウム（ＩＶ）の製造方法＞
本実施形態に係る酸化セリウム（ＩＶ）（ＣｅＯ２；以下、単に「酸化セリウム」ともいう。）の製造方法は、炭酸水酸化セリウム（ＩＩＩ）（ＣｅＣＯ３ＯＨ；以下、単に「炭酸水酸化セリウム」ともいう。）を含む原料を焼成する焼成工程を備える。この酸化セリウムの製造方法では、炭酸水酸化セリウムを焼成することにより、炭酸水酸化セリウムが分解し、且つ、セリウムが酸化する。これにより、酸化セリウムが得られる。
【００２３】
焼成工程における焼成温度は、炭酸水酸化セリウムを分解できる温度であれば特に限定されない。焼成温度は、炭酸水酸化セリウムの分解が進行しやすいことから酸化セリウムの製造時間を短縮できる観点から、１５０℃以上であってもよく、２００℃以上であってもよく、２２５℃以上であってもよく、２５０℃以上であってもよく、２７５℃以上であってもよい。焼成温度は、酸化セリウムの焼結が起こりにくいことから吸着剤の比表面積が大きくなりやすい観点から、４００℃以下であってもよく、３５０℃以下であってもよく、３００℃以下であってもよく、２７５℃以下であってもよい。これらの観点から、焼成温度は、１５０〜４００℃であってもよく、２００〜３５０℃であってもよく、２２５〜３００℃であってもよく、２２５〜２７５℃であってもよい。
【００２４】
焼成工程における焼成時間は、焼成量若しくは焼成装置、焼成時の混合の有無、又は焼成温度にもよるが、例えば、１分間以上であってもよい。焼成時間は、例えば、１０時間以下であってもよく、３時間以下であってもよく、３０分間以下であってもよい。
【００２５】
焼成工程は、一段階で行ってもよく、二段階以上の多段階で行ってもよい。なお、多段階の焼成を行う場合、少なくとも一つの段階が前記焼成温度及び／又は焼成時間であることが好ましい。焼成工程は、例えば、空気雰囲気下又は酸素雰囲気下で行うことができる。
【００２６】
焼成工程では、炭酸水酸化セリウム単独（実質的に炭酸水酸化セリウムのみからなる原料）を焼成してもよく、炭酸水酸化セリウムと、炭酸水酸化セリウム以外の化合物（他の化合物）とを含む原料を焼成してもよい。焼成工程では、乾燥した原料を焼成してもよい。また、焼成工程では、原料を含む溶液（例えば、原料が溶解した溶液）を加熱することにより、溶媒を除去すると共に原料を焼成してもよい。炭酸水酸化セリウムは、例えば、公知の方法により作製することができる。
【００２７】
炭酸水酸化セリウムと他の化合物とを含む原料を焼成する場合、炭酸水酸化セリウムの含有量は、原料の全質量基準で、９０質量％以上であってもよく、９９質量％以上であってもよい。炭酸水酸化セリウムの前記含有量が多いほど、二酸化炭素の吸着量を更に向上させることができる。
【００２８】
炭酸水酸化セリウムは、例えば、３価のセリウムイオン、尿素及び水を含む混合液を反応させて得ることができる。すなわち、本実施形態に係る酸化セリウムの製造方法は、焼成工程の前に、３価のセリウムイオン、尿素及び水を含む混合液を反応させて、炭酸水酸化セリウム（ＩＩＩ）を得る反応工程を更に備えていてよい。この場合、ＣＯ２吸着量及びＣＯ２脱離量により優れた酸化セリウムが得られる。
【００２９】
３価のセリウムイオンは、例えばセリウム塩（ＩＩＩ）を用いることにより供給することができる。セリウム塩（ＩＩＩ）としては、硝酸セリウム（ＩＩＩ）、酢酸セリウム（ＩＩＩ）、塩化セリウム（ＩＩＩ）、硫酸セリウム（ＩＩＩ）、五硝酸二アンモニウムセリウム（ＩＩＩ）、炭酸セリウム（ＩＩＩ）、シュウ酸セリウム（ＩＩＩ）、これらの水和物等が挙げられる。セリウム塩（ＩＩＩ）としては、硝酸セリウム（ＩＩＩ）又はその水和物（例えば、硝酸セリウム（ＩＩＩ）六水和物）が好ましい。
【００３０】
前記混合液は、３価のセリウムイオン、尿素、及び水以外の化合物を含んでいてもよい。このような化合物としては、例えば、メタノール、エタノール、ｎ−プロパノール、ｉ−プロパノールなどの１価のアルコール、エチレングリコールなどの２価のアルコール、グリセリンなどの３価のアルコール、ホルムアルデヒド、アセトアルデヒドなどのアルデヒド類、アセトンなどのケトン類、ショ糖、ブドウ糖などの糖類、ポリエチレングリコール、ポリビニルアルコール、ポリビニルピロリドンなどの水溶性高分子、その他１，４−ジオキサン、１，２−ジメトキシエタン、テトラヒドロフラン（ＴＨＦ）、アセトニトリルなどの水との混和性のある有機溶媒が挙げられる。
【００３１】
混合液中のセリウム塩（ＩＩＩ）の濃度は、例えば１×１０−６ｍｏｌ／Ｌ以上、又は１×１０−２ ｍｏｌ／Ｌ以上であってよく、各セリウム（ＩＩＩ）原料の飽和濃度以下、又は１ｍｏｌ／Ｌ以下であってよい。
【００３２】
セリウム（Ｃｅ）に対する尿素の物質量比（尿素／Ｃｅ）は、１以上であってよい。尿素／Ｃｅは、例えば、１〜１００００であってよく、１０〜１０００であってよい。
【００３３】
反応工程では、前記混合液を下記反応温度に保持してもよい。反応温度は、炭酸水酸化セリウムがより得られやすくなる観点から、８０℃以上、９０℃以上、又は９３℃以上であってもよく、１２０℃以下であってもよい。
【００３４】
前記反応温度の保持時間は、例えば、５分間以上であってもよく、１００時間以下、２４時間以下、又は１０分以下であってもよい。
【００３５】
反応工程後は、例えば、炭酸水酸化セリウムを、ろ過等の方法で分離した後、洗浄することで、上述の焼成工程で用いられる炭酸水酸化セリウムを得ることができる。
【００３６】
本実施形態に係る酸化セリウムの製造方法は、焼成前の原料を所定の形状（例えば、後述する吸着剤の形状）に成形する工程を備えていてもよく、焼成後に得られた酸化セリウムを所定の形状に成形する工程を備えていてもよい。
【００３７】
＜酸化セリウム（ＩＶ）＞
本実施形態に係る酸化セリウムは、前記酸化セリウム（ＩＶ）の製造方法により得られる。つまり、本実施形態に係る酸化セリウムは、炭酸水酸化セリウムの焼成物ということもできる。酸化セリウムは、二酸化炭素を含有する処理対象ガス（処理の対象となるガス）から二酸化炭素を除去（例えば回収）するために用いられる吸着剤（二酸化炭素捕捉剤）として好適に用いられる。
【００３８】
本発明者らは、鋭意検討の結果、炭酸水酸化セリウムを焼成して得られる酸化セリウムが、ＣＯ２吸着量に優れる共に、ＣＯ２脱離量の点でも優れていることを見出した。特に、本実施形態に係る製造方法により得られる酸化セリウムは、二酸化炭素が吸着した状態で、比較的低温（例えば２５〜１００℃）で加熱された場合であっても、優れた二酸化炭素の脱離量を示す。
【００３９】
本実施形態に係る酸化セリウムの製造方法によりＣＯ２吸着量及びＣＯ２脱離量を有する酸化セリウムが得られる原因は明らかではなく、また、得られる酸化セリウムの構造又は特性上の特徴も不明であるが、本発明者らは以下のように推察している。本実施形態に係る酸化セリウムの製造方法では、炭酸水酸化セリウムの分解を経て酸化セリウムが得られるが、炭酸水酸化セリウムの分解によって、二酸化炭素の吸着及び脱離に有利な何らかの構造を有する吸着剤が得られやすいと推察される。
【００４０】
＜吸着剤＞
本実施形態に係る吸着剤（二酸化炭素捕捉剤）は、前記酸化セリウム（ＩＶ）の製造方法により得られる酸化セリウム（ＩＶ）を含む。吸着剤は、炭酸水酸化セリウムの焼成物を含む。吸着剤は、二酸化炭素を含有する処理対象ガスから二酸化炭素を除去するために用いられる。
【００４１】
吸着剤は、酸化セリウム（ＩＩＩ）（Ｃｅ２Ｏ３）を更に含有していてもよい。また、吸着剤は、希土類元素を更に含有していてもよい。希土類元素は、例えば、酸化物、水酸化物等として吸着剤に含有されていてもよい。
【００４２】
吸着剤における酸化セリウム（ＩＶ）の含有量は、吸着剤の全質量基準で、３０質量％以上であってもよく、７０質量％以上であってもよく、９０質量％以上であってもよい。吸着剤は、酸化セリウム（ＩＶ）からなる態様（酸化セリウム（ＩＶ）の含有量が吸着剤の全質量基準で実質的に１００質量％である態様）であってもよい。酸化セリウム（ＩＶ）の前記含有量が多いほど、二酸化炭素の吸着量を更に向上させることができる。酸化セリウム（ＩＶ）の含有量は、例えば、吸着剤を得るための原料における炭酸水酸化セリウムの含有量によって調整することができる。
【００４３】
吸着剤は、化学処理されていてもよく、例えば、フィラー（アルミナ、シリカ等）をバインダーとして混合することなどによって高比表面積化されていてもよい。
【００４４】
吸着剤の形状としては、粉状、ペレット状、粒状、ハニカム状等が挙げられる。吸着剤の形状は、必要となる反応速度、圧力損失、吸着剤の吸着量、吸着剤に吸着されるガス（吸着ガス）の純度（ＣＯ２純度）等を勘案して決定すればよい。吸着剤の形状は、原料の形状と同じであってもよい。
【００４５】
＜二酸化炭素除去方法＞
本実施形態に係る二酸化炭素の除去方法は、本実施形態に係る吸着剤を、二酸化炭素を含有する処理対象ガスに接触させて二酸化炭素を当該吸着剤に吸着させる吸着工程を備える。
【００４６】
処理対象ガスは、二酸化炭素を含有するガスであれば特に限定されず、二酸化炭素以外のガス成分を含有していてもよい。二酸化炭素以外のガス成分としては、水（水蒸気、Ｈ２Ｏ）、酸素（Ｏ２）、窒素（Ｎ２）、一酸化炭素（ＣＯ）、ＳＯｘ、ＮＯｘ、揮発性有機物（ＶＯＣ）等が挙げられる。吸着工程において、処理対象ガスが水、一酸化炭素、ＳＯｘ、ＮＯｘ、揮発性有機物等を含有する場合、これらのガス成分は吸着剤に吸着される場合がある。処理対象ガスの具体例としては、プラント（特に大規模プラント）等から排出されるガス（例えば石炭火力発電所のボイラ排ガス）、自動車等の燃焼排ガスなどが挙げられる。ボイラ排ガス及び燃焼排ガスは、二酸化炭素（ＣＯ２）、水（水蒸気、Ｈ２Ｏ）、窒素（Ｎ２）、酸素（Ｏ２）、窒素酸化物（ＮＯｘ）、硫黄酸化物（ＳＯｘ）、一酸化炭素（ＣＯ）、メタン（ＣＨ４）、硫化水素（Ｈ２Ｓ）等のハイドロカーボン類、灰塵などを含む。
【００４７】
ところで、ゼオライト等の吸着剤では、処理対象ガスが水を含有する場合にＣＯ２吸着量が大幅に低下する傾向がある。そのため、ゼオライト等の吸着剤を用いる方法において吸着剤のＣＯ２吸着量を向上させるためには、処理対象ガスを吸着剤に接触させる前に処理対象ガスから水分を取り除く除湿工程を行う必要がある。除湿工程は、例えば、除湿装置を用いて行われるため、設備の増加及びエネルギー消費量の増加につながる。一方、本実施形態に係る吸着剤は、処理対象ガスが水を含有する場合であっても、ＣＯ２吸着量に優れている。そのため、本実施形態に係る二酸化炭素の除去方法では、除湿工程が不要であり、処理対象ガスが水を含有する場合であっても効率的に二酸化炭素を除去することができる。
【００４８】
処理対象ガスの露点は、０℃以上であってもよい。処理対象ガスの露点は、ＣＯ２との反応性を高める観点から、−４０℃以上５０℃以下であってもよく、０℃以上４０℃以下であってもよく、１０℃以上３０℃以下であってもよい。
【００４９】
処理対象ガスの相対湿度は、０％以上であってもよく、３０％以上であってもよく、５０％以上であってもよく、８０％以上であってもよい。前記相対湿度は、例えば３０℃における相対湿度である。
【００５０】
吸着工程において処理対象ガスを吸着剤に接触させる際の吸着剤の温度Ｔ１を調整することにより、二酸化炭素の吸着量を調整することができる。温度Ｔ１が高いほど吸着剤のＣＯ２吸着量が少なくなる傾向がある。温度Ｔ１は、−２０〜１００℃であってもよく、１０〜４０℃であってもよい。
【００５１】
吸着剤の温度Ｔ１は、吸着剤を加熱又は冷却することにより調整されてもよく、加熱及び冷却を併用してもよい。また、処理対象ガスを加熱又は冷却することにより間接的に吸着剤の温度Ｔ１を調整してもよい。吸着剤を加熱する方法としては、熱媒（例えば、加熱されたガス又は液体）を直接吸着剤に接触させる方法；伝熱管等に熱媒（例えば、加熱されたガス又は液体）を流通させ、伝熱面からの熱伝導により吸着剤を加熱する方法；電気的に発熱させた電気炉等により吸着剤を加熱する方法などが挙げられる。吸着剤を冷却する方法としては、冷媒（例えば、冷却されたガス又は液体）を直接吸着剤に接触させる方法；伝熱管等に冷媒（例えば、冷却されたガス又は液体）を流通させ、伝熱面からの熱伝導により冷却する方法などが挙げられる。
【００５２】
吸着工程において、吸着剤が存在する雰囲気の全圧（例えば、吸着剤を含む容器内の全圧）を調整することにより、二酸化炭素の吸着量を調整することができる。全圧が高いほど吸着剤のＣＯ２吸着量が多くなる傾向がある。全圧は、二酸化炭素の除去効率が更に向上する観点から、０．１気圧以上が好ましく、１気圧以上がより好ましい。全圧は、省エネルギーの観点から、１０気圧以下であってもよく、２気圧以下であってもよく、１．３気圧以下であってもよい。全圧は、５気圧以上であってもよい。
【００５３】
吸着剤が存在する雰囲気の全圧は、加圧又は減圧することにより調整されてもよく、加圧及び減圧を併用してもよい。全圧を調整する方法としては、ポンプ、コンプレッサー等により機械的に圧力を調整する方法；吸着剤の周辺雰囲気の圧力とは異なる圧力を有するガスを導入する方法などが挙げられる。
【００５４】
本実施形態に係る二酸化炭素の除去方法は、前記吸着工程後に、二酸化炭素を吸着剤から脱着（脱離）させる脱着工程（脱離工程）を更に備えていてもよい。
【００５５】
二酸化炭素を吸着剤から脱着させる方法としては、吸着量の温度依存性を利用する方法（温度スイング法。温度変化に伴う吸着剤の吸着量差を利用する方法）；吸着量の圧力依存性を利用する方法（圧力スイング法。圧力変化に伴う吸着材の吸着量差を利用する方法）等が挙げられ、これらの方法を併用してもよい（温度・圧力スイング法）。
【００５６】
吸着量の温度依存性を利用する方法では、例えば、脱着工程における吸着剤の温度を吸着工程よりも高くする。吸着剤を加熱する方法としては、上述した吸着工程において吸着剤を加熱する方法と同様の方法；周辺の排熱を利用する方法等が挙げられる。加熱に要するエネルギーを抑える観点からは、周辺の排熱を利用することが好ましい。
【００５７】
吸着工程における吸着剤の温度Ｔ１と、脱着工程における吸着剤の温度Ｔ２との温度差（Ｔ２−Ｔ１）は、省エネルギーの観点から、２００℃以下であってもよく、１００℃以下であってもよく、５０℃以下であってもよい。温度差（Ｔ２−Ｔ１）は、吸着剤に吸着した二酸化炭素を脱着させやすい観点から、１０℃以上であってもよく、２０℃以上であってもよく、３０℃以上であってもよい。脱着工程における吸着剤の温度Ｔ２は、例えば、４０〜３００℃であってもよく、５０〜２００℃であってもよく、８０〜１２０℃であってもよい。
【００５８】
吸着量の圧力依存性を利用する方法では、吸着剤の存在する雰囲気の全圧（例えば、吸着剤を含む容器内の全圧）が高いほどＣＯ２吸着量が多くなることから、吸着工程の全圧よりも脱着工程の全圧が低圧となるように変化させることが好ましい。全圧は、加圧又は減圧することにより調整されてもよく、加圧及び減圧を併用してもよい。全圧を調整する方法としては、例えば、上述した吸着工程と同様の方法が挙げられる。脱着工程における全圧は、ＣＯ２脱離量が多くなる観点から、周辺大気の圧力（例えば１気圧）であってもよく、１気圧未満であってもよい。
【００５９】
脱着工程により脱着して回収された二酸化炭素は、そのまま外気に排出してもよいが、二酸化炭素を利用する分野において再利用してもよい。例えば、温室栽培向けハウス等では、ＣＯ２濃度を高めることで植物の成長が促進されることから、ＣＯ２濃度を１０００ｐｐｍレベルに高める場合があるため、回収された二酸化炭素を、ＣＯ２濃度を高めることに再利用してもよい。
【００６０】
吸着剤にＳＯｘ、ＮＯｘ、煤塵等が吸着した場合、吸着工程における吸着剤のＣＯ２吸着量が低下する可能性があるため、処理対象ガスはＳＯｘ、ＮＯｘ、煤塵等を含有しないことが好ましい。処理対象ガスがＳＯｘ、ＮＯｘ、煤塵等を含有する場合（例えば、処理対象ガスが、石炭火力発電所等から排出される排ガスである場合）、本実施形態に係る二酸化炭素の除去方法は、吸着剤のＣＯ２吸着量を保持しやすい観点から、吸着工程の前に、処理対象ガスからＳＯｘ、ＮＯｘ、煤塵等の不純物を除去する不純物除去工程を更に備えることが好ましい。不純物除去工程は、脱硝装置、脱硫装置、脱塵装置等の除去装置を用いて行うことが可能であり、これらの装置の下流側において、処理対象ガスを吸着剤に接触させることができる。また、吸着剤にＳＯｘ、ＮＯｘ、煤塵等の不純物が吸着した場合には、吸着剤を交換することの他、吸着剤を加熱することによって、吸着剤に吸着した不純物を除去することもできる。
【００６１】
脱着工程後の吸着剤は、再度、吸着工程に用いることができる。本実施形態に係る二酸化炭素の除去方法では、脱着工程後、吸着工程及び脱着工程を繰り返し行ってもよい。脱着工程において吸着剤を加熱した場合、上述の方法により吸着剤を冷却して吸着工程に用いてもよい。二酸化炭素を含有するガス（例えば、二酸化炭素を含有する処理対象ガス）を吸着剤に接触させることにより吸着剤を冷却してもよい。
【００６２】
本実施形態に係る二酸化炭素の除去方法は、高濃度ＣＯ２環境において好適に実施することができる。したがって、二酸化炭素の除去方法は、例えば、火力発電所（例えば、石炭火力発電所）から排出される排気ガスの二酸化炭素を除去する方法として好適に実施することができる。
【００６３】
＜二酸化炭素除去器及び二酸化炭素除去装置＞
本実施形態に係る二酸化炭素除去器は、本実施形態に係る吸着剤を備える。本実施形態に係る二酸化炭素除去装置は、当該二酸化炭素除去器を備える。すなわち、二酸化炭素除去装置は、吸着剤と、当該吸着剤を内部に設置した容器と、を備える。二酸化炭素除去装置は、二酸化炭素を含有する処理対象ガスを吸着剤に接触させて、処理対象ガスから二酸化炭素を除去するために用いられる。
【００６４】
図１は、本実施形態の二酸化炭素除去装置を示す模式図である。図１に示すように、二酸化炭素除去装置１００は、吸着剤１と、容器１０と、ガス供給流路２０と、第１ガス排出流路２１と、第２ガス排出流路２２と、ガス供給量調整部２３と、第１ガス排出量調整部２４と、第２ガス排出量調整部２５と、第１ガス濃度検出部２６と、第２ガス濃度検出部２７と、温度検出部３０と、温度調整部３１と、圧力調整部３２と、二酸化炭素回収部５０と、制御部６０と、を備えている。
【００６５】
吸着剤１は、容器１０の内部に配置（例えば充填）されている。吸着剤１の充填量及び配置位置は、特に限定されない。吸着剤１は、例えば、容器１０の中央部に充填されていてもよく、内壁面の一部に配置されていてもよい。吸着剤間の空隙が少ない（空隙率が低い）ほど、空隙内に残留する二酸化炭素以外のガス量が少なくなるため、吸着ガス中の二酸化炭素の純度を高めることができる。一方、吸着剤間の空隙が多い（空隙率が高い）ほど、圧力損失を小さくすることができる。吸着剤１の詳細は、上述のとおりである。
【００６６】
容器１０には、ガス供給流路２０と、第１ガス排出流路２１と、第２ガス排出流路２２と、温度検出部３０と、圧力調整部３２と、がそれぞれ接続されている。容器１０の外部には、容器１０内の温度を調整可能なように温度調整部３１が設けられている。
【００６７】
容器１０は、固定床式であってもよく、ローター式であってもよく、流動床式であってもよい。ローター式及び流動床式は、容器に流通させるガス（流通ガス）等の切り替えを行わず、吸着剤そのものを移動させる方式である。
【００６８】
固定床式の容器は、例えば、吸着剤１（例えば粒状の吸着剤）を容器内に充填し、吸着剤１自体は移動させずに処理対象ガス又は容器内の温度及び圧力を変化させることで二酸化炭素の吸着及び脱着を行うように構成されている。
【００６９】
ローター式の容器としては、例えば、容器と、容器内部に設けられた吸着剤充填部と、容器内に流通するガスを仕切るための仕切り板と、を備える容器が挙げられる。吸着剤充填部には吸着剤１が充填されている。この容器は、内部が仕切り板によって複数の領域に仕切られており、流通するガスの種類によって、二酸化炭素吸着領域、吸着剤加熱領域（ＣＯ２脱離領域）、吸着剤冷却領域等に分けられている。そのため、この方式では、吸着剤充填部を回転させることで、吸着剤１を二酸化炭素吸着領域、吸着剤加熱領域（ＣＯ２脱離領域）、吸着剤冷却領域等に移動させることができ、ＣＯ２の吸着（吸着工程）、吸着剤１の加熱（脱着工程）、吸着剤１の冷却（冷却工程）等の吸脱着サイクルを実施できる。
【００７０】
流動床式の容器は、例えば、吸着剤１の充填量を少なくすることで、動力（コンベヤ、ブロア等）によって吸着剤１が流動可能なように構成されている。流動床式の容器を用いる場合、例えば、処理対象ガスが流通する容器と、加熱用のガスが流通する加熱用容器を設置し、動力（コンベヤ、ブロア等）を用いて、吸着剤１（例えば、粒状又は粉状の吸着剤）を容器と加熱用容器の間で移動させることで、二酸化炭素の吸着と脱着を繰り返してもよい。この方式では、容器に流通させるガスの切り替えが不要であるため、配管、弁等の構成が簡単になる。
【００７１】
ガス供給流路２０は、吸着工程において、処理対象ガスを容器に供給するための流路である。ガス供給流路２０には、処理対象ガスの供給量を調整するためのバルブ（ガス供給量調整部）２３と、処理対象ガス中のガス成分の濃度（例えば二酸化炭素の濃度）を検出するための第１ガス濃度検出部２６とが設けられている。
【００７２】
第１ガス排出流路２１は、吸着工程において、処理後のガス（二酸化炭素が除去された処理対象ガス）を容器から排出するための流路である。第１ガス排出流路２１には、処理後のガスの排出量を調整するためのバルブ（第１ガス排出量調整部）２４と、処理後のガス中のガス成分の濃度（例えば二酸化炭素の濃度）を検出するための第２ガス濃度検出部２７とが設けられている。
【００７３】
第２ガス排出流路２２は、脱着工程において、吸着剤から脱着した二酸化炭素を含むガスを排出するための流路である。第２ガス排出流路２２には、二酸化炭素を含むガスの排出量を調整するためのバルブ（第２ガス排出量調整部）２５が設けられている。第２ガス排出流路２２の下流側の端部は、二酸化炭素回収部５０に接続されている。
【００７４】
温度検出部３０は、容器１０内の温度（例えば、吸着剤１の温度）を検出するための機器で構成されている。容器１０内の温度と容器１０の内部に配置された吸着剤１の温度とは略同じであることから、温度検出部３０は、容器１０内の温度を検出することで、容器１０の内部に配置された吸着剤１の温度を検出する。
【００７５】
圧力調整部３２は、容器１０内の圧力を調整するための機器で構成されている。圧力調整部３２を構成する機器としては、全圧を調整する方法を実施可能な機器（ポンプ、コンプレッサー等）などが挙げられる。
【００７６】
温度調整部３１は、容器１０内の温度（例えば、吸着剤１の温度）を調整するための機器である。温度調整部３１を構成する機器としては、上述の吸着剤を加熱する方法及び吸着剤を冷却する方法を実施可能な機器（電気炉、伝熱管等）などが挙げられる。
【００７７】
ガス供給量調整部２３、第１ガス排出量調整部２４、第２ガス排出量調整部２５、第１ガス濃度検出部２６、第２ガス濃度検出部２７、温度検出部３０、温度調整部３１、及び圧力調整部３２は、それぞれ制御部６０と電気的に接続されている。制御部６０は、第１ガス濃度検出部２６、第２ガス濃度検出部２７、及び温度検出部３０からの電気的信号に基づき、ガス供給量調整部２３、第１ガス排出量調整部２４、第２ガス排出量調整部２５、温度調整部３１、及び圧力調整部３２の動作を制御する。
【００７８】
以上、本実施形態の二酸化炭素除去装置について説明したが、二酸化炭素除去装置は上記実施形態に限定されない。
【００７９】
例えば、図１に示す温度調整部３１は容器１０の外部に設けられているが、温度調整部は容器内に設けられていてもよい。図１に示すガス供給量調整部２３、第１ガス排出量調整部２４及び第２ガス排出量調整部２５はバルブであるが、他の機器で構成されていてもよい。
【００８０】
図１に示す二酸化炭素除去装置１００は、ガス供給量調整部２３、第１ガス排出量調整部２４、第２ガス排出量調整部２５、第１ガス濃度検出部２６、第２ガス濃度検出部２７、温度調整部３１、圧力調整部３２、二酸化炭素回収部５０、及び制御部６０を備えているが、二酸化炭素除去装置は、これらの構成の一部を備えていなくてもよい。
【実施例】
【００８１】
以下、実施例及び比較例を用いて本発明の内容を更に詳細に説明するが、本発明は以下の実施例に限定されるものではない。
【００８２】
＜炭酸水酸化セリウム（ＩＩＩ）の調製＞
０．８３ｇの尿素を溶解したイオン交換水３０ｍＬ中に、硝酸セリウム（ＩＩＩ）六水和物２．０ｇを加え、溶解した。尿素の量は、セリウムに対し３倍の物質量とした。この溶液を、テフロン（登録商標）製の耐圧容器に入れ、１００℃で２４時間保持すると白色の沈殿物を得た。得られた沈殿物をろ過、洗浄により回収した。これにより、炭酸水酸化セリウム（ＩＩＩ）を調製した。
【００８３】
＜酸化セリウム（ＩＶ）の調製＞
（実施例１）
次の手順により、上述の方法で調製した炭酸水酸化セリウム（ＩＩＩ）０．７ｇを空気中で焼成した。まず、電気炉にて、焼成温度２８５℃まで１０℃／分で昇温した後、当該温度（２８５℃）で１０分温度を保持した。これにより、実施例１の酸化セリウム（ＩＶ）を得た。
【００８４】
実施例１のＸＲＤ測定結果を図２に示す。図２には、比較のため、市販の酸化セリウム（ＩＶ）（関東化学株式会社製）のＸＲＤ測定結果も併せて示す。
【００８５】
（比較例１）
国際公開第２０１７／１９９９１７号に記載の実施例１と同様の方法で炭酸セリウム（Ｃｅ２（ＣＯ３）３）１５ｇを空気中で焼成した。まず、電気炉にて１２０℃まで５℃／分で昇温した後、１２０℃で１時間温度を保持した。その後、焼成温度３００℃まで５℃／分で昇温した後、当該温度（３００℃）で１時間温度を保持した。これにより、比較例１の酸化セリウム（ＩＶ）を得た。比較例１の酸化セリウム（ＩＶ）は黄白色の粉末であった。
【００８６】
＜二酸化炭素の吸着量及び脱離量の評価＞
二酸化炭素の吸着量及び脱離量の評価には、熱重量分析装置を用いた。二酸化炭素を流通させた熱重量分析装置に、評価のための試料（実施例１又は比較例１の酸化セリウム）をセットし、前処理として２５０℃で１０分間保持した。この操作は、試料に吸着している空気中の二酸化炭素及び水を脱離することを目的としており、この１０分間保持後の試料の質量を、二酸化炭素の吸着量がゼロである酸化セリウム（ＩＶ）の質量（２５０℃質量）として扱った。２５０℃での処理の後、熱重量分析装置内を２５℃まで降温し、その温度で１時間保持して二酸化炭素を吸着させた。この１時間後の試料の質量を、二酸化炭素が飽和吸着した酸化セリウム（ＩＶ）の質量（２５℃質量）として扱った。２５０℃質量は、吸着剤の質量（吸着剤ＣｅＯ２）を示し、２５℃質量と２５０℃質量との差は、吸着した二酸化炭素の質量（吸着ＣＯ２）を示す。
【００８７】
続いて、２５℃で二酸化炭素を飽和吸着させた後、２℃／分の速度で温度を上げ、酸化セリウム（ＩＶ）から脱離する二酸化炭素の量を重量減少から算出した。この昇温過程Ｔ℃における質量をＴ℃質量とした。そして、吸着率（満吸着率）及び脱離率（低温脱離率）を、それぞれ下記式に従って算出した。結果を図３（吸着率）及び図４（脱離率）に示す。
吸着率（％）＝吸着ＣＯ２（ｇ）／吸着剤ＣｅＯ２（ｇ）×１００
＝｛（２５℃質量）−（２５０℃質量）｝／（２５０℃質量）×１００
脱離率（％）＝｛（２５℃質量）−（Ｔ℃質量）｝／（２５０℃質量）×１００
【符号の説明】
【００８８】
１…吸着剤、１０…容器、３０…温度検出部、３１…温度調整部、６０…制御部。
【図１】
2019147710.tif 000002
【図２】
2019147710.tif 000003
【図３】
2019147710.tif 000004
【図４】
2019147710.tif 000005